(57)【要約】【課題】ステンレス鋼材（ＳＵＳ）等の難加工な鉄系材料用の引抜き加工用潤滑剤であって、細線や特殊な形状の線材であっても、引抜き時に断線したり、引抜き後に線材に焼付き等の変色が生じることのない、引抜き加工用潤滑剤を提供する。【解決手段】  基油及び分岐オレフィンポリマーを含有する引抜き加工用潤滑剤であって、前記分岐オレフィンポリマーの含有量が０．０１〜５重量％であり、前記分岐オレフィンポリマーが、ポリイソブチレン、ポリイソプレン、エチレン・プロピレン共重合体、及びスチレン・ブタジエン共重合体からなる群より選ばれる少なくとも一種であり、かつ、平均分子量が１万〜５００万であり、該引抜き加工用潤滑剤の４０℃における動粘度が１〜５０ｍｍ2／ｓであることを特徴とする引抜き加工用潤滑剤。【選択図】なし【特許請求の範囲】
【請求項１】
基油及び分岐オレフィンポリマーを含有する引抜き加工用潤滑剤であって、
前記分岐オレフィンポリマーの含有量が０．０１〜５重量％であり、
前記分岐オレフィンポリマーが、ポリイソブチレン、ポリイソプレン、エチレン・プロピレン共重合体、及びスチレン・ブタジエン共重合体からなる群より選ばれる少なくとも一種であり、かつ、平均分子量が１万〜５００万であり、
該引抜き加工用潤滑剤の４０℃における動粘度が１〜５０ｍｍ2／ｓであることを特徴とする引抜き加工用潤滑剤。
【請求項２】
前記分岐オレフィンポリマーの含有量が０．１〜３重量％である、請求項１に記載の引抜き加工用潤滑剤。
【請求項３】
前記分岐オレフィンポリマーがポリイソブチレン又はポリプロピレンである、請求項１又は２に記載の引抜き加工用潤滑剤。
【請求項４】
該引抜き加工用潤滑剤の４０℃における動粘度が１〜３０ｍｍ2／ｓである、請求項１〜３のいずれか一項に記載の引抜き加工用潤滑剤。
【請求項５】
前記基油がエステル、鉱油、及び引火点が５０〜１５０℃の溶剤からなる群より選ばれる少なくとも一種である、請求項１〜４のいずれか一項に記載の引抜き加工用潤滑剤。
【発明の詳細な説明】
【技術分野】
【０００１】
本発明は、ステンレス鋼材等の鉄系材料の引抜き加工用潤滑剤に関する。
【背景技術】
【０００２】
ステンレス鋼材（ＳＵＳ）等の鉄系材料は、非鉄金属材料と比べて、加工硬化性が大きく、工具と材料が凝着しやすいため、伸線加工する際の加工性に劣り、製品寸法のばらつきが大きくなりやすいという問題がある。このため、鉄系材料の伸線加工や引抜き加工のような塑性加工に際して、線材とダイスとの間の摩擦低減に使用する潤滑剤には極圧剤などの成分が添加されている。
【０００３】
このような鉄系材料の塑性加工用潤滑剤としては、特許文献１にステンレス管の冷間引抜加工用の潤滑剤として、融点が約５０〜８０℃のパラフィン蝋に、塩素化パラフィンと、リン酸エステル又は亜リン酸エステルとを配合してなる常温で半固体状もしくは固体状の金属引抜加工用潤滑剤が開示されている。
【０００４】
ステンレス鋼材のような難加工材の塑性加工には、塩素化合物が効果的であることが知られている。しかしながら、地球環境への配慮の点から、非塩素系の塑性加工用潤滑剤の開発が進められている。特許文献２では、ステンレスの深絞り加工に用いられる塑性加工用潤滑剤組成物として、亜鉛ジチオホスフェート４０〜７０質量％と、硫黄系極圧剤２０〜５０質量％と、有機酸塩１〜４０質量％とを含有する塑性加工用潤滑剤組成物が開示されている。
しかしながら、有機酸塩を含む潤滑剤は、引抜き加工時の熱処理後に、金属残渣が伸線に残りやすいという問題がある。
【０００５】
一方、非鉄金属のような柔らかい金属の伸線加工には、種々の潤滑剤が知られている。例えば、特許文献３では、４０℃の粘度が６００ｃＳｔ以上の高分子ポリマーからなるベース油と、その２〜２５重量％量の油脂又は脂肪族ジカルボン酸とを含有する潤滑油が開示されている。特許文献３では、油脂や脂肪族ジカルボン酸の優れた潤滑性や、温度に対する粘度低下が小さいというベース油の特性を活かして、線材表面に対する潤滑剤の付着力を高め、高速伸線において、優れた耐焼付き性及び潤滑性能を発揮し、円滑な伸線加工を可能にすることが開示されている。
【０００６】
しかしながら、ステンレス鋼材（ＳＵＳ）のように硬く、しかも特に細径の線材を引き抜く場合、特許文献３のような粘度の高い潤滑剤では、線材への付着量が増加するために、引抜き加工時に線材とダイスとの間で磨耗粉を噛み込んで断線に繋がるなどの問題がある。
【先行技術文献】
【特許文献】
【０００７】
【特許文献１】特開昭６２−１５３３９６号公報
【特許文献２】特開２０１４−１４５０５２号公報
【特許文献３】特開平１−２８２２９７号公報
【発明の概要】
【発明が解決しようとする課題】
【０００８】
本発明は、ステンレス鋼材（ＳＵＳ）等の難加工な鉄系材料用の引抜き加工用潤滑剤であって、細線や特殊な形状の線材であっても、引抜き時に断線したり、引抜き後に線材に焼付き及び残渣物の発生しない、引抜き加工用潤滑剤を提供することを目的とする。
【課題を解決するための手段】
【０００９】
本発明の引抜き加工用潤滑剤は、基油及び分岐オレフィンポリマーを含有し、前記分岐オレフィンポリマーの含有量が０．０１〜５重量％であり、前記分岐オレフィンポリマーが、ポリイソブチレン、ポリイソプレン、エチレン・プロピレン共重合体、及びスチレン・ブタジエン共重合体からなる群より選ばれる少なくとも一種であり、かつ、平均分子量が１万〜５００万であり、該引抜き加工用潤滑剤の４０℃における動粘度が１〜５０ｍｍ2／ｓであることを特徴とする。
前記分岐オレフィンポリマーの含有量が０．１〜３重量％であることが好ましい。
前記分岐オレフィンポリマーは、ポリイソブチレン又はポリプロピレンであることが好ましい。
該引抜き加工用潤滑剤の４０℃における動粘度は、１〜３０ｍｍ2／ｓであることが好ましい。
前記基油はエステル、鉱油、及び引火点が５０〜１５０℃の溶剤からなる群より選ばれる少なくとも一種であることが好ましい。
【発明の効果】
【００１０】
本発明によれば、分岐オレフィンポリマーを潤滑剤に特定量で添加して、動粘度を１〜５０ｍｍ2／ｓの範囲に調整することにより、引抜き加工時の断線を抑え、また、引抜き後に線材に焼付き等が残らない、引抜き加工用潤滑剤を提供することができる。すなわち、前記引抜き加工用潤滑剤は、低粘度であるため、線材に少量で均一に皮膜を形成できるため、線材とダイスとの間に潤滑剤が介在することで断線がなく、引抜き後に焼付きによる変色等が生じたりすることがない。よって、ステンレス鋼材（ＳＵＳ）等の難加工の線材でしかも、細線の材料の引抜き加工にも好適に用いられる。また、前記引抜き加工用潤滑剤は、引抜き加工後に線材に残渣物を生じることもない。
【図面の簡単な説明】
【００１１】
【図１】図１はバウデン試験機の模式図である。
【図２】図２はＳＵＳ線材を超硬ダイスの中を通して引き抜き、細径に加工する様子を示す図である。
【発明を実施するための形態】
【００１２】
本発明の引抜き加工用潤滑剤は、基油及び分岐オレフィンポリマーを含有し、前記分岐オレフィンポリマーの含有量が０．０１〜５重量％であり、前記分岐オレフィンポリマーが、ポリイソブチレン、ポリイソプレン、エチレン・プロピレン共重合体、及びスチレン・ブタジエン共重合体からなる群より選ばれる少なくとも一種であり、かつ、平均分子量が１万〜５００万であり、該引抜き加工用潤滑剤の４０℃における動粘度が１〜５０ｍｍ2／ｓである。
【００１３】
以下、上記引抜き加工用潤滑剤の各要件について詳細に説明する。
上記引抜き加工用潤滑剤は、基油及び分岐オレフィンポリマーを含有する。
前記基油は、鉱油、エステル、及び引火点が５０〜１５０℃の溶剤からなる群より選ばれる少なくとも一種であることが好ましい。
鉱油は、石油由来の油であり、その成分のほとんどが芳香族炭化水素、パラフィン系炭化水素及びナフテン系炭化水素である。動粘度範囲は２〜１０００ｍｍ2／ｓと広く、様々な粘度の鉱油があるが、本発明では、動粘度が２〜１００ｍｍ2／ｓの鉱油を用いることがより好ましい。本発明において、粘度は動粘度を指す。動粘度とは、粘度をその試料の同一条件下（温度、圧力）における密度で除した値（ｍｍ2／ｓ）である。
【００１４】
エステルは、一般式Ｒ1Ｃ（＝Ｏ）ＯＲ2（Ｒ1は炭素数８〜２０のアルキル基；Ｒ2は炭素数１〜２４のアルキル基）で表される脂肪酸エステル油、及びポリオールエステルが好ましい。脂肪酸エステル油の具体例には、カプリル酸メチル、カプリル酸エチル、カプリル酸プロピル、カプリル酸ブチル、カプリル酸２−エチルヘキシル、ペラルゴン酸メチル、ペラルゴン酸エチル、ペラルゴン酸プロピル、ペラルゴン酸ブチル、カプリン酸メチル、カプリン酸エチル、カプリン酸プロピル、カプリン酸ブチル、ラウリン酸メチル、ラウリン酸エチル、ラウリン酸プロピル、ラウリン酸ブチル、ミリスチン酸メチル、ミリスチン酸エチル、ミリスチン酸プロピル、ミリスチン酸ブチル、パルミチン酸メチル、パルミチン酸エチル、パルミチン酸プロピル、パルミチン酸ブチル、ステアリン酸メチル、ステアリン酸エチル、ステアリン酸プロピル、ステアリン酸ブチル、オレイン酸メチル、オレイン酸エチル、オレイン酸プロピル、及びオレイン酸ブチル等がある。ポリオールエステルの具体例には、ペンタエリスリトールテトラオレート、トリメチロールプロパントリカプレート、トリメチロールプロパンヤシ前留脂肪酸エステル、トリメチロールプロパントリオレエート、トリメチロールプロパンテトラヘプタノエート及び各種コンプレックスエステル等がある。
【００１５】
引火点が５０〜１５０℃の溶剤には、炭化水素系溶剤が挙げられる。具体的には、ノナン、デカン、ウンデカン及びドデカン等のノルマルパラフィン系炭化水素；２，２，４−トリメチルペンタン、２，２，４，６，６−ペンタメチルヘプタン、２−メチルペンタン及び２，２−ジメチルブタン等のイソパラフィン系炭化水素；シクロヘキサン、シクロオクタン、シクロデカン及びデカヒドロナフタレン等のナフテン系炭化水素等の飽和炭化水素溶剤；ならびにベンゼン、トルエン、キシレン及びアルキルベンゼン等の芳香族炭化水素溶剤；オレフィン系炭化水素等の不飽和炭化水素溶剤等が挙げられる。
【００１６】
すなわち、本発明の引抜き加工用潤滑剤には、潤滑剤に通常用いられる基油を添加することができる。これらのうち、鉱油及びエステルが好ましく、潤滑性や、鉄系線材の新生面への吸着性の点からはエステル油がより好ましい。エステル油は分子内に金属と強く結合する極性基を有しており、金属表面に潤滑性の良好な吸着膜を形成するためである。また、エステル油でも長い炭素鎖を持つ化合物では、当該炭素鎖部分が物理吸着や化学吸着により、金属表面に吸着膜を形成する。このため、エステルは、引抜き材料やダイス等の金属表面に吸着膜を形成し、比較的低温で低荷重の条件下にも摩耗低減効果を発揮する。
上記基油は、一種単独で用いてもよいし、二種以上を混合して用いてもよい。
【００１７】
基油の含有量は、基油と分岐オレフィンポリマーとの合計中、通常９５〜９９．９９重量％、好ましくは９７〜９９．９重量％、より好ましくは９８〜９９．９重量％である。上記基油の含有量を上記範囲内で適宜変更することにより、引抜き加工用潤滑剤の動粘度を容易に調整することができる。
【００１８】
分岐オレフィンポリマーは、ポリイソブチレン、ポリイソプレン、エチレン・プロピレン共重合体及びスチレン・ブタジエン共重合体からなる群より選ばれる少なくとも一種であり、かつ、平均分子量が１万〜５００万である。
なお、ポリイソブチレン、ポリイソプレン、エチレン・プロピレン共重合体、及びスチレン・ブタジエン共重合体は水素添加してもよく、該水素添加は、完全な水素化飽和でも、部分的な水素添加でもよい。
これらの分岐オレフィンポリマーは、ポリイソブチレン又はポリイソプレンが好ましい。また、その平均分子量は３万〜４００万であることが好ましく、５万〜３００万であることがより好ましい。なお、平均分子量は、ゲルパーミエーションクロマトグラフィー（ＧＰＣ）により測定される数平均分子量（Ｍｎ）を指す。分岐オレフィンポリマーの平均分子量を１万〜５００万の範囲内で適宜変更することにより、引抜き加工用潤滑剤の動粘度を調整することができる。分子量が大きいほど粘度は高く、分子量が小さいほど粘度は低くなる。分岐オレフィンポリマーの平均分子量が５００万を超えると、基油との相溶性が低下し、均一な状態を保てなくなることがある。一方、分岐オレフィンポリマーの平均分子量が１万を下回ると、引抜き加工用潤滑剤の潤滑性が不十分なことがある。
【００１９】
分岐オレフィンポリマーの含有量は、基油及び分岐オレフィンポリマーの合計中、０．０１〜５重量％、好ましくは０．１〜３重量％、より好ましくは０．１〜２重量％である。上記分岐オレフィンポリマーの含有量が０．０１重量％未満であると、引抜き加工用潤滑剤の潤滑性が十分でないことがある。一方、５重量％超であると、高粘度化のために線材表面へ摩耗粉が噛み込むことによる断線のリスクが増加する。
【００２０】
本発明では、引抜き加工用潤滑剤中に、屈曲した構造を有する分岐オレフィンポリマーを添加することで、該分岐オレフィンポリマーがそのレオペクシー性により、せん断応力の高い過大な摩擦状態にあっても油膜破断が発生し難くなり、焼付きの防止が可能となる。
【００２１】
上記引抜き加工用潤滑剤には、基油及び分岐オレフィンポリマーに加えて、本発明の効果を損なわない範囲内で、ポリスルフィド及び硫化油脂等の硫黄系極圧添加剤、炭酸カルシウム等の無機物、リン酸エステル及び亜リン酸エステル等のリン系極圧添加剤、亜鉛ジチオホスフェート、並びに、ＰＴＦＥ（ポリテトラフルオロエチレン）等の耐熱樹脂といった添加剤を添加してもよい。これらの添加剤の含有量は、組成物全体中、通常０．１〜３０重量％、好ましくは０．１〜１５重量％、より好ましくは０．１〜５重量％である。
【００２２】
上記引抜き加工用潤滑剤は、基油、分岐オレフィンポリマー及びその他の任意成分を通常の方法で攪拌・混合して調製することができる。
【００２３】
上記引抜き加工用潤滑剤の４０℃における動粘度は、通常１〜５０ｍｍ2／ｓ、好ましくは１〜３０ｍｍ2／ｓである。動粘度が５０ｍｍ2／ｓを超えると、付着量の増加に繋がり、引抜き加工時に磨耗粉等を噛み込み断線に繋がる懸念がある。
【００２４】
ここで、上記引抜き加工用潤滑剤の潤滑性は、図１に示すように、滑り距離試験により評価する。すなわち、引抜き加工用潤滑剤１を支持台３に載せた試験鋼板２上に少量滴下し、鋼球５を一定荷重Ｗで押し付け、該引抜き加工用潤滑剤１を一定の滑り速度で滑らせて、鋼球５に働く摩擦力Ｐをストレインゲージにより検出し、μ＝Ｐ／Ｗの式により摩擦係数μを算出する。本発明では、２５ｍｍの距離を２０回摺動させた際の平均摩擦係数を潤滑性としている。
【００２５】
本発明の引抜き加工用潤滑剤は、特に、ステンレス鋼（ＳＵＳ）に代表される難加工の鉄系金属の引抜き加工に好適に用いられる。図２は、このような難加工材の代表例である、ＳＵＳ線材７を超硬ダイス６の中を通して引き抜き、細線に加工する様子を示している。上記引抜き加工用潤滑剤は、特に、細線化加工に好適で、線径０．１〜１ｍｍの細線を得ることができる。なお、本発明の引抜き加工用潤滑剤が、その他の用途、例えば、プレス加工、絞り加工、しごき加工、曲げ加工、転造加工及び冷間鍛造加工などの潤滑剤としても広く使用可能であることはいうまでもない。
【実施例】
【００２６】
以下、本発明を実施例及び比較例に基づき、さらに具体的に説明するが、本発明はこれらの実施例等により制限されるものではない。
〔実施例１〕
［１］引抜き加工用潤滑剤の調製
基油としてカプリル酸２−エチルヘキシル（動粘度２．５ｍｍ2／ｓ）９９．９重量％と、分岐オレフィンポリマーとしてポリイソプレン（平均分子量５万）０．１重量％とを混合して、試料を調製した。
各成分の含有量を表２に示す。なお、実施例及び比較例において、基油及び分岐オレフィンポリマーの合計を１００重量％とする。
【００２７】
［２］引抜き加工用潤滑剤の評価
（１）動粘度
ＪＩＳ Ｋ ２２８３に準拠して測定した。具体的には、キャノンフェンスケ粘度計に所定量の試料を入れ、所定の温度になるまで静置した。その後、所定の範囲を試料が通過する時間を測定し、係数を用いて動粘度を算出した。結果を表２に示す。
【００２８】
（２）潤滑性（摩擦係数）
バウデン試験により、各試料の潤滑性を評価した。具体的には、試料を試験鋼板上に塗布し、鋼球を一定荷重（負荷荷重Ｗ）で押し付け、摺動速度Ｖで往復運動させた。その際、鋼球に働く摩擦力Ｐをストレインゲージにより検出し、μ＝Ｐ／Ｗの式により摩擦係数μを算出した。試験機の概要を図１に、試験条件を表１に示す。
【表１】
2020139026.tif 000002
結果を表２に示す。摩擦係数が低いほど、潤滑剤として優れた性能を有する。摩擦係数が０．１５未満であれば良好、０．１５〜０．２０は概ね良好、０．２０を超える場合は問題ありと判断した。
【００２９】
（３）残渣物試験
熱重量分析（ＴＧＡ）により、各試料の残渣の有無を確認した。
試料１５±３ｍｇを載せたアルミニウムパンをチャンバー内に置いて、３００ｍｌ／分の流量で空気フロー下に昇温速度２０℃／分で８００℃まで加熱した後、残渣の量を目視で観察した。表２中、残渣なしを「なし」とし、残渣ありを「あり」と表記した。
【００３０】
（４）付着量試験
鋼板（６０ｍｍ×８０ｍｍ）を試料中に全浸漬した後、引き上げて、垂直に吊り下げて２４時間静置した。静置前及び静置後の重量の変化から試料の付着性を評価した。表２中、付着量が２０ｍｇ未満であれば良好、２０ｍｇ以上では問題ありと判断した。
【００３１】
〔実施例２〕
実施例１において、分岐オレフィンポリマーとしてポリイソプレン（平均分子量５万）に代えてポリイソプレン（平均分子量３００万）を用いたこと以外は、実施例１と同様にして試料を調製した。
実施例１と同様にして、得られた引抜き加工用潤滑剤を評価した。
【００３２】
〔実施例３〕
実施例１において、分岐オレフィンポリマーとしてポリイソプレン（平均分子量５万）に代えてポリイソプレン（平均分子量５０万）を用いたこと以外は、実施例１と同様にして試料を調製した。
実施例１と同様にして、得られた引抜き加工用潤滑剤を評価した。
【００３３】
〔実施例４〕
実施例１において、基油として、カプリル酸２−エチルヘキシル（動粘度２．５ｍｍ2／ｓ）に代えて鉱油（動粘度１０ｍｍ2／ｓ）を用いたこと以外は、実施例１と同様にして試料を調製した。
実施例１と同様にして、得られた引抜き加工用潤滑剤を評価した。
【００３４】
〔実施例５〕
実施例１において、基油として、カプリル酸２−エチルヘキシル（動粘度２．５ｍｍ2／ｓ）に代えてイソパラフィン系溶剤（動粘度２．５ｍｍ2／ｓ）を用いたこと以外は、実施例１と同様にして試料を調製した。
実施例１と同様にして、得られた引抜き加工用潤滑剤を評価した。
【００３５】
〔実施例６〕
実施例１において、カプリル酸２−エチルヘキシル（動粘度２．５ｍｍ2／ｓ）の量を９９．９重量％から９９．５重量％に変更したこと、および、ポリイソプレン（平均分子量５万）の量を０．１重量％から０．５重量％に変更したこと以外は、実施例１と同様にして試料を調製した。
実施例１と同様にして、得られた引抜き加工用潤滑剤を評価した。
【００３６】
〔実施例７〕
実施例１において、カプリル酸２−エチルヘキシル（動粘度２．５ｍｍ2／ｓ）の量を９９．９重量％から９９．０重量％に変更したこと、及び、ポリイソプレン（平均分子量５万）の量を０．１重量％から１．０重量％に変更したこと以外は、実施例１と同様にして試料を調製した。
実施例１と同様にして、得られた引抜き加工用潤滑剤を評価した。
【００３７】
〔実施例８〕
実施例１において、カプリル酸２−エチルヘキシル（動粘度２．５ｍｍ2／ｓ）の量を９９．９重量％から９８．０重量％に変更したこと、及び、ポリイソプレン（平均分子量５万）の量を０．１重量％から２．０重量％に変更したこと以外は、実施例１と同様にして試料を調製した。
実施例１と同様にして、得られた引抜き加工用潤滑剤を評価した。
【００３８】
〔実施例９〕
実施例１において、カプリル酸２−エチルヘキシル（動粘度２．５ｍｍ2／ｓ）の量を９９．９重量％から９７．０重量％に変更したこと、及び、ポリイソプレン（平均分子量５万）の量を０．１重量％から３．０重量％に変更したこと以外は、実施例１と同様にして試料を調製した。
実施例１と同様にして、得られた引抜き加工用潤滑剤を評価した。
【００３９】
〔実施例１０〕
実施例１において、カプリル酸２−エチルヘキシル（動粘度２．５ｍｍ2／ｓ）の量を９９．９重量％から９９．９９重量％に変更したこと、及び、ポリイソプレン（平均分子量５万）の量を０．１重量％から０．０１重量％に変更したこと以外は、実施例１と同様にして試料を調製した。
実施例１と同様にして、得られた引抜き加工用潤滑剤を評価した。
【００４０】
分岐オレフィンポリマーの含有量を１．０重量％（実施例７）、２．０重量％（実施例８）、
及び３．０重量％（実施例９）と増加させるにつれて、動粘度が高くなり、付着量が増加した。分岐オレフィンポリマーの添加量を適切に調節することで、所望の引抜き加工用潤滑剤が得られることがわかる。実施例１０の試料では、分岐オレフィンポリマーの含有量が少なかったため、他の実施例と比べて摩擦係数が高くなった。
【００４１】
〔比較例１〕
基油であるカプリル酸２−エチルヘキシル（動粘度２．５ｍｍ2／ｓ）を試料とし、実施例１と同様にして、該試料を評価した。
比較例１の試料は、高い摩擦係数を示した。分岐オレフィンポリマーを添加しなかったため、潤滑性が低かったためと考えられる。
【００４２】
〔比較例２〕
実施例１において、カプリル酸２−エチルヘキシル（動粘度２．５ｍｍ2／ｓ）の量を９９．９重量％から４０重量％に変更したこと、基油として、カプリル酸２−エチルヘキシルに加えて、ペンタエリスリトールテトラオレート（動粘度６４ｍｍ2／ｓ）５４重量％を使用したことと、及び、ポリイソプレン（平均分子量５万）の量を０．１重量％から６．０重量％に変更したこと以外は、実施例１と同様にして試料を調製した。
実施例１と同様にして、前記試料を評価した。
比較例２の試料では、分岐オレフィンポリマーの含有量が多かったため、動粘度の上昇および付着量の増加が確認された。
【００４３】
〔比較例３〕
基油としてカプリル酸２−エチルヘキシル（動粘度２．５ｍｍ2／ｓ）９５重量％と、カルシウムスルホネート５．０重量％とを混合して、試料を調製した。
実施例１と同様にして、前記試料を評価した。
比較例３の試料では、カルシウムスルホネートを添加したため、ＴＧＡの結果、金属とみられる残渣物が認められた。
【００４４】
【表２】
2020139026.tif 000003
【００４５】
【表３】
2020139026.tif 000004
【符号の説明】
【００４６】
１    引抜き加工用潤滑剤
２    試験鋼板
３    支持台
４    円柱棒
５    鋼球
６    超硬ダイス
７    ＳＵＳ線材
【図１】
2020139026.tif 000005
【図２】
2020139026.tif 000006